(57)【要約】【課題】電池容量及び出力特性の低下を抑制し、かつ、電極作製時の正極合剤ペーストのゲル化の抑制効果が大きい正極活物質等を提供すること。【解決手段】リチウムニッケル複合酸化物と、非晶質のＬｉＢＯ２と、を含み、リチウムニッケル複合酸化物は、リチウムと、ニッケルと、コバルトと、元素Ｍとを含み、各元素の物質量の比（モル比）が、Ｌｉ：Ｎｉ：Ｃｏ：Ｍ＝ａ：（１−ｘ−ｙ）：ｘ：ｙ（ただし、０．９５≦ａ≦１．１０、０．０５≦ｘ≦０．３５、０≦ｙ≦０．１０、Ｍは、Ｍｎ、Ｖ、Ｍｇ、Ｍｏ、Ｎｂ、Ｔｉ、Ｗ、Ｚｒ、及び、Ａｌから選ばれる少なくとも１種の元素）で表され、リチウムニッケル複合酸化物の表面の少なくとも一部を非晶質のＬｉＢＯ２が被覆し、ホウ素の含有量が、正極活物質全体に対して、０．０１質量％以上０．１質量％以下である、リチウムイオン二次電池用正極活物質。【選択図】図１
2020013747.tif 000002
【特許請求の範囲】
【請求項１】
リチウムニッケル複合酸化物と、非晶質のＬｉＢＯ２と、を含み、
前記リチウムニッケル複合酸化物は、リチウムと、ニッケルと、コバルトと、元素Ｍとを含み、各元素の物質量の比（モル比）が、Ｌｉ：Ｎｉ：Ｃｏ：Ｍ＝ａ：（１−ｘ−ｙ）：ｘ：ｙ（ただし、０．９５≦ａ≦１．１０、０．０５≦ｘ≦０．３５、０≦ｙ≦０．１０、Ｍは、Ｍｎ、Ｖ、Ｍｇ、Ｍｏ、Ｎｂ、Ｔｉ、Ｗ、Ｚｒ、及び、Ａｌから選ばれる少なくとも１種の元素）で表され、
前記リチウムニッケル複合酸化物の表面の少なくとも一部を非晶質のＬｉＢＯ２が被覆し、
ホウ素の含有量が、正極活物質全体に対して、０．０１質量％以上０．１質量％以下である、
リチウムイオン二次電池用正極活物質。
【請求項２】
リチウムニッケル複合酸化物と、ホウ素化合物とを混合して、混合物を得ることと、
前記混合物を、酸素雰囲気中、３００℃以上で５００℃以下の温度で熱処理して、前記ホウ素化合物と、前記リチウムニッケル複合酸化物中のリチウムとを反応させて、前記リチウムニッケル複合酸化物の表面の少なくとも一部に非晶質のＬｉＢＯ２を形成することと、を備え、
前記リチウムニッケル複合酸化物は、リチウムと、ニッケルと、コバルトと、元素Ｍとを含み、各元素の物質量の比（モル比）が、Ｌｉ：Ｎｉ：Ｃｏ：Ｍ＝ａ：（１−ｘ−ｙ）：ｘ：ｙ（ただし、０．９５≦ａ≦１．１０、０．０５≦ｘ≦０．３５、０≦ｙ≦０．１０、Ｍは、Ｍｎ、Ｖ、Ｍｇ、Ｍｏ、Ｎｂ、Ｔｉ、Ｗ、Ｚｒ、及び、Ａｌから選ばれる少なくとも１種の元素）で表され、
前記混合物は、ホウ素化合物中のホウ素を、前記混合物全体に対して、０．０１質量％以上０．１質量％以下含む、
リチウムイオン二次電池用正極活物質の製造方法。
【請求項３】
前記ホウ素化合物は、Ｈ３ＢＯ３およびＢ２Ｏ３から選ばれる少なくとも一つを含む、請求項２に記載のリチウムイオン二次電池用正極活物質の製造方法。
【請求項４】
前記リチウムニッケル複合酸化物の表面の少なくとも一部を非晶質のＬｉＢＯ２が被覆する、請求項２又は請求項３に記載のリチウムイオン二次電池用正極活物質の製造方法。
【請求項５】
前記熱処理後に得られる正極活物質を水に分散させたときに溶出する、中和滴定法によって測定される水酸化リチウム量が、正極活物質全体に対して、０．０１質量％以上０．２質量％未満の範囲となるように調整する、請求項２から請求項４のいずれか一項に記載のリチウムイオン二次電池用正極活物質の製造方法。
【請求項６】
請求項１に記載のリチウムイオン二次電池用正極活物質を含む、リチウムイオン二次電池用正極合剤ペースト。
【請求項７】
正極と、負極と、セパレータと、非水系電解質とを備え、前記正極は、請求項１に記載の正極活物質を含む、リチウムイオン二次電池。
【発明の詳細な説明】
【技術分野】
【０００１】
本発明は、リチウムイオン二次電池用正極活物質とその製造方法、リチウムイオン二次電池用正極合剤ペースト、及び、リチウムイオン二次電池に関する。
【背景技術】
【０００２】
近年、スマートフォン、タブレットＰＣなどの小型情報端末の普及に伴い、高いエネルギー密度を有する小型で軽量な二次電池の開発が要求されている。また、ハイブリット自動車を始めとする電気自動車用の二次電池として、高出力の二次電池の開発も要求されている。このような要求を満たす二次電池として、リチウムイオン二次電池がある。リチウムイオン二次電池は、負極、正極、電解質などで構成され、負極および正極の活物質には、リチウムを脱離および挿入することが可能な材料が用いられている。
【０００３】
このようなリチウムイオン二次電池については、現在も研究、開発が盛んに行われているところであるが、中でも、層状またはスピネル型のリチウム遷移金属複合酸化物を正極活物質に用いたリチウムイオン二次電池は、４Ｖ級の高い電圧が得られるため、高いエネルギー密度を有する電池として実用化が進んでいる。これまで主に提案されている材料としては、合成が比較的容易なリチウムコバルト複合酸化物（ＬｉＣｏＯ２）や、コバルトよりも安価なニッケルを用いたリチウムニッケル複合酸化物（ＬｉＮｉＯ２）、リチウムニッケルコバルトマンガン複合酸化物（ＬｉＮｉ１／３Ｃｏ１／３Ｍｎ１／３Ｏ２）、マンガンを用いたリチウムマンガン複合酸化物（ＬｉＭｎ２Ｏ４）などを挙げることができる。
【０００４】
このうちリチウムコバルト複合酸化物を用いた電池では、優れた初期容量特性やサイクル特性を得るための開発がこれまで数多く行われてきており、すでにさまざまな成果が得られている。しかしながら、リチウムコバルト複合酸化物は、原料に高価なコバルト化合物を用いるため、このリチウムコバルト複合酸化物を用いる電池の容量あたりの単価は、ニッケル水素二次電池より大幅に高くなり、適用可能な用途はかなり限定される。したがって、携帯電子機器用の小型二次電池についてだけではなく、電力貯蔵用や電気自動車用などの大型二次電池についても、正極活物質のコストを下げ、より安価なリチウムイオン二次電池の製造を可能とすることに対する期待は大きく、その実現は、工業的に大きな意義があるといえる。
【０００５】
リチウムイオン二次電池用活物質の新たなる材料としては、コバルトよりも安価なニッケルを用いたリチウムニッケル複合酸化物を挙げることができる、このリチウムニッケル複合酸化物は、リチウムコバルト複合酸化物よりも低い電気化学ポテンシャルを示すため、電解液の酸化による分解が問題になりにくく、より高容量が期待でき、コバルト系と同様に高い電池電圧を示すことから、特に電気自動車向け二次電池の正極活物質として開発が盛んに行われている。
【０００６】
ところで、リチウムイオン二次電池の正極は、例えば、正極活物質と、ポリフッ化ビニリデン（ＰＶＤＦ）などのバインダーや、Ｎ−メチル−２−ピロリドン（ＮＭＰ）などの溶剤とを混合して正極合剤ペーストにし、アルミ箔などの集電体に塗布することで形成される。このとき、正極合剤ペースト中の正極活物質からリチウムが遊離した場合、バインダーなどに含まれる水分と反応し水酸化リチウムが生成することがある。この生成した水酸化リチウムとバインダーとが反応し、正極合剤ペーストがゲル化を起こすことがある。正極合剤ペーストのゲル化は、製造工程での操作性の悪さ、歩留まりの悪化を招く。この傾向は、正極活物質であるリチウム遷移金属複合酸化物におけるリチウムが遷移金属に対する化学量論比よりも過剰で、且つ遷移金属に占めるニッケルの割合が高い場合に顕著となる。
【０００７】
充放電サイクル特性のさらなる改善を図るためには、例えば、ニッケル、コバルト、マンガンなどの金属元素に対してリチウムを化学量論組成よりも過剰に含有させることが有効である。また、リチウムニッケルコバルト複合酸化物にホウ素を含む化合物を添加することによって、電池特性を改善させることなども提案されている。
【０００８】
特許文献１には、少なくとも層状の結晶構造のリチウム遷移金属複合酸化物を有する非水電解液二次電池用正極活物質であって、前記リチウム遷移金属複合酸化物は、粒子であるとともに、少なくとも前記粒子の表面にホウ酸リチウムを有する、非水電解液二次電池用正極活物質が提案されている。特許文献１によれば、粒子の表面にホウ酸リチウムが存在することにより、初期放電容量および初期効率を同等に維持しつつ、熱安定性を向上させることができるとしている。
【０００９】
特許文献２には、リチウム（Ｌｉ）と、ニッケル（Ｎｉ）およびコバルト（Ｃｏ）のうちの少なくとも一方とを含む複合酸化物粒子に、硫酸塩およびホウ酸化合物のうちの少なくとも一方を被着する工程と、上記硫酸塩およびホウ酸化合物のうちの少なくとも一方が被着した上記複合酸化物粒子を酸化性雰囲気下で加熱処理する工程と、を有することを特徴とする正極活物質の製造方法が提案されている。特許文献２によれば、二次電池の高容量化と、充放電効率の向上とを実現することが可能な正極活物質を製造することができるとしている。
【００１０】
正極合剤ペーストのゲル化を抑制する試みがいくつかなされている。例えば、特許文献３には、リチウム遷移金属複合酸化物からなる正極活物質と、酸性酸化物粒子からなる添加粒子とを含む非水電解液二次電池用正極組成物が提案されている。この正極組成物は、バインダーに含まれる水分と反応して生成した水酸化リチウムが酸性酸化物と優先的に反応し、生成した水酸化リチウムとバインダーとの反応を抑制し、正極合剤ペーストのゲル化を抑制するとしている。また、酸性酸化物は、正極内で導電剤としての役割を果たし、正極全体の抵抗を下げ、電池の出力特性向上に寄与するとしている。
【００１１】
また、特許文献４には、リチウムイオン二次電池製造方法であって、正極活物質として、組成外にＬｉＯＨを含むリチウム遷移金属酸化物を用意すること；正極活物質１ｇ当たりに含まれるＬｉＯＨのモル量Ｐを把握すること；ＬｉＯＨのモル量Ｐに対して、ＬｉＯＨ１モル当たり、タングステン原子換算で０．０５モル以上の酸化タングステンを用意すること；および、正極活物質と酸化タングステンとを、導電材および結着剤とともに有機溶媒で混練して正極ペーストを調製すること；を包含する、リチウムイオン二次電池製造方法が提案されている。
【先行技術文献】
【特許文献】
【００１２】
【特許文献１】特開２００４−３３５２７８号公報
【特許文献２】特開２００９−１４６７３９号公報
【特許文献３】特開２０１２−０２８３１３号公報
【特許文献４】特開２０１３−０８４３９５号公報
【発明の概要】
【発明が解決しようとする課題】
【００１３】
上記特許文献１、２の提案では、いずれも出力特性などの電池特性が改善されるとされているが、ホウ素化合物の添加によって、電極作製時の正極合剤ペーストのゲル化の問題が生じることがある。よって、出力特性や電池容量などの電池特性の改善とともに、ゲル化のさらなる改善が望まれている。
【００１４】
また、上記特許文献３の提案では、酸性酸化物粒子が正極組成物中に残留することによってセパレータの破損、及び、それにともなう電池の熱安定性の低下のおそれがある。また、正極合剤ペーストにおける、さらなるゲル化抑制が要求されている。なお、酸性酸化物の添加量を増やすことでさらにゲル化を抑制することができると考えられるが、添加量の増加による原料費の増加や、酸性酸化物の添加により充放電に寄与しない部分の重量割合の増加することで単位質量当たりの電池容量が低下することがある。
【００１５】
また、上記特許文献４の提案においても、酸化タングステンの残留によるセパレータの破損の恐れがある。また、正極合剤ペーストにおける、さらなるゲル化抑制が要求されている。また、充放電に寄与しない重元素であるタングステンを添加することにより、重量当たりの電池容量が低下するという問題がある。
【００１６】
本発明は、上述の問題に鑑みて、リチウムイオン二次電池に用いた際に、電池容量及び出力特性の低下を抑制し、かつ、電極作製時の正極合剤ペーストのゲル化の抑制効果が大きい正極活物質を提供することを目的とするものである。また、本発明は、このような正極活物質を、工業規模の生産において容易に製造することができる方法を提供することを目的とする。
【課題を解決するための手段】
【００１７】
本発明の第１の態様では、リチウムニッケル複合酸化物と、非晶質のＬｉＢＯ２と、を含み、リチウムニッケル複合酸化物は、リチウムと、ニッケルと、コバルトと、元素Ｍとを含み、各元素の物質量の比（モル比）が、Ｌｉ：Ｎｉ：Ｃｏ：Ｍ＝ａ：（１−ｘ−ｙ）：ｘ：ｙ（ただし、０．９５≦ａ≦１．１０、０．０５≦ｘ≦０．３５、０≦ｙ≦０．１０、Ｍは、Ｍｎ、Ｖ、Ｍｇ、Ｍｏ、Ｎｂ、Ｔｉ、Ｗ、Ｚｒ、及び、Ａｌから選ばれる少なくとも１種の元素）で表され、リチウムニッケル複合酸化物の表面の少なくとも一部を非晶質のＬｉＢＯ２が被覆し、ホウ素の含有量が、正極活物質全体に対して、０．０１質量％以上０．１質量％以下である、リチウムイオン二次電池用正極活物質が提供される。
【００１８】
本発明の第２の態様では、リチウムニッケル複合酸化物と、ホウ素化合物とを混合して、混合物を得ることと、混合物を、酸素雰囲気中、３００℃以上で５００℃以下の温度で熱処理して、ホウ素化合物と、リチウムニッケル複合酸化物中のリチウムとを反応させて、リチウムニッケル複合酸化物の表面の少なくとも一部に非晶質のＬｉＢＯ２を形成することと、を備え、リチウムニッケル複合酸化物は、リチウムと、ニッケルと、コバルトと、元素Ｍとを含み、各元素の物質量の比（モル比）が、Ｌｉ：Ｎｉ：Ｃｏ：Ｍ＝ａ：（１−ｘ−ｙ）：ｘ：ｙ（ただし、０．９５≦ａ≦１．１０、０．０５≦ｘ≦０．３５、０≦ｙ≦０．１０、Ｍは、Ｍｎ、Ｖ、Ｍｇ、Ｍｏ、Ｎｂ、Ｔｉ、Ｗ、Ｚｒ、及び、Ａｌから選ばれる少なくとも１種の元素）で表され、混合物は、ホウ素化合物中のホウ素を、混合物全体に対して、０．０１質量％以上０．１質量％以下含む、リチウムイオン二次電池用正極活物質の製造方法が提供される。
【００１９】
また、ホウ素化合物がＨ３ＢＯ３およびＢ２Ｏ３から選ばれる少なくとも一つを含むことが好ましい。また、リチウム化合物が水酸化リチウムを含むことが好ましい。また、リチウムニッケル複合酸化物の表面の少なくとも一部をＬｉＢＯ２が被覆することが好ましい。
【００２０】
また、ホウ素化合物は、中和滴定法によって測定される、前記正極活物質を水に分散させたときに溶出する水酸化リチウム量が、正極活物質全体に対して、０．０１質量％以上０．２質量％未満となるように調整することが好ましい。
【００２１】
本発明の第３の態様では、上記リチウムイオン二次電池用正極活物質を含むリチウムイオン二次電池用正極合剤ペーストが提供される。
【００２２】
本発明の第４の態様では、正極と、負極と、セパレータと、非水系電解質とを備え、上記リチウムイオン二次電池用正極活物質を含む正極を有するリチウムイオン二次電池が提供される。
【発明の効果】
【００２３】
本発明によれば、リチウムイオン二次電池に用いられた際の電池容量及び出力特性の低下を抑制し、かつ、ゲル化が抑制され安定性が高い正極合剤スラリーを得ることができる正極活物質を提供することができる。さらに、その製造方法は、容易で工業的規模での生産に適したものであり、その工業的価値は極めて大きい。
【図面の簡単な説明】
【００２４】
【図１】図１は、実施形態に係るリチウムイオン二次電池用正極活物質の一例を示す図である。
【図２】図２（Ａ）は、実施形態に係るリチウムイオン二次電池用正極活物質の製造方法の一例を示す図である。図２（Ｂ）は、リチウムニッケル複合酸化物（原料）に含まれるリチウムとホウ素化合物との反応の説明図である。
【図３】図３は、インピーダンス評価の測定例と解析に使用した等価回路の概略説明図である。
【図４】図４は、電池評価に使用したコイン型電池の概略図である。
【発明を実施するための形態】
【００２５】
以下、図面を参照して、本発明の一実施形態に係るリチウムイオン二次電池用正極活物質とその製造方法、リチウムイオン二次電池用正極合剤ペーストおよびリチウムイオン二次電池について説明する。なお、本発明は、以下の詳細な説明に限定されるものではない。
【００２６】
１．リチウムイオン二次電池用正極活物質
図１は、本実施形態に係るリチウムイオン二次電池用正極活物質１００（以下、「正極活物質１００」ともいう。）の一例を示す図である。図１に示すように、正極活物質１００は、リチウムニッケル複合酸化物１０と、非晶質のＬｉＢＯ２（図１中、符号「ＬＢ」で示す。以下、「非晶質ＬｉＢＯ２」ともいう。）と、を含み、リチウムニッケル複合酸化物１０の表面の少なくとも一部を非晶質ＬｉＢＯ２が被覆する。すなわち、正極活物質１００は、非晶質ＬｉＢＯ２がリチウムニッケル複合酸化物１０の表面の少なくとも一部を被覆する被覆層（ＬｉＢＯ２層ともいう）を含む。
【００２７】
本発明者は、鋭意研究した結果、リチウムニッケル複合酸化物１０の粒子表面に非晶質ＬｉＢＯ２を存在させることにより、この正極活物質１００を正極に用いた二次電池の電池容量及び出力特性の低下を抑制と、正極合剤ペーストのゲル化の抑制とを両立させることが可能であることを見出した。以下、正極活物質１００の各構成について説明する。
【００２８】
（リチウムニッケル複合酸化物）
リチウムニッケル複合酸化物１０は、リチウムと、ニッケルと、コバルトと、元素Ｍとを含み、これらの各元素の物質量の比（モル比）が、Ｌｉ：Ｎｉ：Ｃｏ：Ｍ＝ａ：（１−ｘ−ｙ）：ｘ：ｙ（ただし、０．９５≦ａ≦１．１０、０．０５≦ｘ≦０．３５、０≦ｙ≦０．１０、Ｍは、Ｍｎ、Ｖ、Ｍｇ、Ｍｏ、Ｎｂ、Ｔｉ、Ｗ、Ｚｒ、及び、Ａｌから選ばれる少なくとも１種の元素）で表され、層状の結晶構造を構成する。また、リチウムニッケル複合酸化物１０は、複数の一次粒子が凝集した二次粒子を含む。なお、上記の各元素の物質量の比（各元素の含有量）は、ＩＣＰ発光分光法により測定することができる。
【００２９】
上記モル比中、ａの値は、Ｎｉ、Ｃｏ、及び、Ｍの合計の物質量（Ｍｅ）に対するＬｉの物質量の比（Ｌｉ／Ｍｅ）を示し、０．９５≦ａ≦１．１０である。なお、ａの値は、非晶質ＬｉＢＯ２に含まれるＬｉ量も含む値である。非晶質ＬｉＢＯ２は、後述するように、熱処理工程（ステップＳ２、図２（Ａ）参照）において、ホウ素化合物Ｂと、リチウムニッケル複合酸化物１０ａ（原料）に含まれるリチウムと、が反応して形成される（図２（Ｂ）参照）。よって、ＬｉＢＯ２に含まれるＬｉ量を考慮すると、ａの値は１以上であってもよく、１を超えてもよい。
【００３０】
上記モル比中、ニッケル量を示す（１−ｘ−ｙ）は、０．５５≦（１−ｘ−ｙ）≦０．９５を満たす。通常、ニッケルを多く含むリチウムニッケル複合酸化物（正極活物質）は、正極合剤ペーストのゲル化が生じやすい傾向があるが、正極活物質１００は、ニッケル量を上記範囲とした場合においても、リチウムニッケル複合酸化物１０の表面を非晶質ＬｉＢＯ２で被覆することにより、電極作製時の正極合剤ペーストのゲル化を抑制することができる。
【００３１】
上記モル比中、コバルト量を示すｘは、０．０５≦ｘ≦０．３５を満たす。コバルト量が上記範囲である場合、高い電池容量を維持しつつ、サイクル特性に優れる。
【００３２】
上記モル比中、Ｍは、Ｍｎ、Ｖ、Ｍｇ、Ｍｏ、Ｎｂ、Ｔｉ、Ｗ、Ｚｒ、及び、Ａｌからなる群より選ばれた少なくとも１種の元素であり、正極活物質の熱安定性の観点から、Ａｌを含むことが好ましい。また、Ｍの量を示すｙの値は、０≦ｙ≦０．１０を満たし、好ましくは０．０１≦ｙ≦０．１０である。
【００３３】
また、リチウムニッケル複合酸化物１０は、一般式（１）：ＬｉａＮｉ１−ｘ−ｙＣｏｘＭｙＯ２＋α（ただし、０．０５≦ｘ≦０．３５、０≦ｙ≦０．１０、０．９５≦ａ≦１．１０、０≦α≦０．２、Ｍは、Ｍｎ、Ｖ、Ｍｇ、Ｍｏ、Ｎｂ、Ｔｉ、Ｗ、Ｚｒ、及び、Ａｌから選ばれる少なくとも１種の元素）で表されてもよい。なお、上記一般式（１）中の各元素の技術的意義や好ましい範囲は、上記モル比の説明と同様であるため、記載を省略する。
【００３４】
（非晶質ＬｉＢＯ２）
正極活物質１００は、リチウムニッケル複合酸化物１０の表面の少なくとも一部を非晶質ＬｉＢＯ２が被覆することにより、正極活物質１００を二次電池に用いた際、電池容量の低下、及び、正極抵抗の上昇による出力特性の低下の抑制と、電極作製時の正極合剤ペーストのゲル化の抑制とを両立することができる。
【００３５】
なお、通常、異種の化合物でリチウムニッケル複合酸化物１０の表面を被覆した場合、正極の反応抵抗（正極抵抗）などの電池特性が低下することがあるが、非晶質ＬｉＢＯ２はリチウム伝導性が高いため、非晶質ＬｉＢＯ２でリチウムニッケル複合酸化物１０の表面を被覆した場合、二次電池における電池特性（例、電池容量）の低下を抑制することができるだけでなく、正極抵抗を低減することができる。
【００３６】
また、非晶質ＬｉＢＯ２で被覆されたリチウムニッケル複合酸化物１０は、正極合剤ペーストのゲル化を抑制することができる。非晶質ＬｉＢＯ２で被覆されたリチウムニッケル複合酸化物１０において、ペーストのゲル化が抑制されるメカニズムの詳細は不明であるが、例えば、正極活物質１００の製造工程（図２（Ａ）参照）において、図２（Ｂ）に示すように、原料として用いられるホウ素化合物Ｂが、原料として用いられるリチウムニッケル金属複合酸化物１０ａ中の表面に存在する余剰リチウム（例、未反応のリチウム化合物、結晶中のリチウムなど）と反応して、非晶質ＬｉＢＯ２を形成することにより、ペーストのゲル化が抑制されると考えられる。
【００３７】
なお、正極活物質１００は、非晶質のＬｉＢＯ２以外のホウ酸リチウムを含んでもよいが、非晶質ＬｉＢＯ２を単独で含むことが好ましい。また、リチウムニッケル複合酸化物１０の表面を被覆するホウ酸リチウムとしては、非晶質ＬｉＢＯ２単独であってもよく、非晶質ＬｉＢＯ２以外のホウ酸リチウムを含んでもよいが、リチウムニッケル複合酸化物１０の表面を、実質的に非晶質ＬｉＢＯ２のみが被覆することがより好ましい。なお、非晶質ＬｉＢＯ２以外のホウ酸リチウムとしては、例えば、結晶性のＬｉＢ（ＯＨ）４、ＬｉＢＯ２、Ｌｉ３ＢＯ３などが挙げられるが、ゲル抑制の観点から、実質的にＬｉ３ＢＯ３を含まないことが好ましい。
【００３８】
なお、リチウムニッケル複合酸化物１０の表面のホウ酸リチウムの存在、及び、結晶性は、ラマン分光法により確認することができる。なお、「実質的に非晶質ＬｉＢＯ２のみが被覆する」とは、ラマン分光法において、リチウムニッケル複合酸化物１０に由来する以外のピークとして、ＬｉＢＯ２のブロードなピークのみが検出される状態をいい、検出限界以下の他のホウ酸リチウムを少量含んでもよい。
【００３９】
非晶質ＬｉＢＯ２単独の形態でリチウムニッケル複合酸化物１０の表面を被覆する場合、より、正極抵抗がより低減され、かつ、正極合剤ペーストのゲル化を抑制することができる。なお、リチウムニッケル複合酸化物１０の表面への非晶質ＬｉＢＯ２の被覆は、例えば、後述する正極活物質の製造方法（図２（Ａ）参照）により行うことができる。
【００４０】
（ホウ素含有量）
正極活物質１００に含まれるホウ素（Ｂ）の含有量は、正極活物質全体に対して、０．０１質量％以上０．１質量％以下であり、好ましくは０．０３質量％以上０．０６質量％以下である。ホウ素の含有量が上記範囲である場合、正極活物質１００を二次電池に用いた際、電池容量、及び、出力特性の低下の抑制と、電極作製時の正極合剤ペーストのゲル化の抑制との両立が可能となる。
【００４１】
一方、ホウ素の含有量が０．０１質量％未満である場合、電極作製時の正極合剤ペーストのゲル化抑制の効果が十分に得られない。この理由は、リチウムニッケル複合酸化物１０の表面に残存する水酸化リチウムを十分に除去できないためであると考えられる。また、ホウ素含有量が０．１質量％を超える場合、二次電池における電池特性が低下することがある。この理由の詳細は不明であるが、リチウムニッケル複合酸化物１０の表面に形成される非晶質ＬｉＢＯ２の層が厚くなり過ぎて、正極の反応抵抗が上昇するためであると考えられる。
【００４２】
（水酸化リチウムの溶出量）
【００４３】
通常のリチウムニッケル複合酸化物（例、図２（Ｂ）の符号「１０ａ」）の表面には、水酸化リチウム（ＬｉＯＨ）を含む水溶性リチウム化合物（以下、「余剰リチウム」と総称する）が存在する。二次電池を製造する際、正極合剤ペーストがゲル化することがあるが、この理由として、正極合剤ペースト中に含まれる水分中に余剰リチウムが溶出して、ペーストのｐＨ値を上昇させるためであると考えられている。
【００４４】
本発明者らは、１）通常のリチウムニッケル複合酸化物１０ａに残存する余剰リチウムの中でも、特に、正極合剤ペースト中に水酸化リチウム（ＬｉＯＨ）として溶出するリチウムが、正極合剤ペーストのゲル化の一因となること、及び、２）正極活物質１００を水へ分散させた場合に水酸化リチウム（ＬｉＯＨ）として溶出するリチウムの量を特定の範囲に制御した場合、正極合剤ペーストのゲル化を抑制できることを見出した。
【００４５】
非晶質ＬｉＢＯ２で被覆されたリチウムニッケル複合酸化物１０は、水に分散させたときに、水酸化リチウムとして溶出する量（以下、「余剰水酸化リチウム量」ともいう。）が、正極活物質１００全体に対して、好ましくは０．２質量％未満、より好ましくは０．１５質量％以下、より好ましくは０．１質量％以下である。余剰水酸化リチウム量が上記範囲である場合、正極合剤ペーストのゲル化を抑制することができ、かつ、電池特性の低下を抑制させることができる。
【００４６】
一方、余剰水酸化リチウム量が０．２質量％以上である場合、ペーストのゲル化の抑制効果が十分に得られないことがある。この理由は、余剰水酸化リチウムが多く、ゲル化を促進するためと考えられる。また、余剰水酸化リチウム量の下限は、正極活物質１００全体に対して、例えば０．０１質量％以上であり、０．０５質量％以上であってもよく、０．０９質量％以上であってもよい。
【００４７】
なお、本明細書において、余剰水酸化リチウム量とは、正極活物質１００を水に分散させて溶出するリチウム化合物のうち、中和滴定により、第一中和点までに用いた酸の量から測定されるＬｉ量をいい、正極活物質１００を分散させたスラリー中に塩化バリウム水溶液を加えて、炭酸塩を一旦沈殿させた際の、第一中和点までに中和されるリチウム化合物がすべて水酸化リチウム（ＬｉＯＨ）に由来するとして、算出される値である。
【００４８】
余剰水酸化リチウム量は、具体的には、以下の方法で測定することができる。まず、正極活物質１５ｇを７５ｍｌの純水に十分に分散させ、１０分間静置した後、上澄み液を５０ｍｌの純水で希釈した水溶液を得る。次いで、その水溶液に１０％塩化バリウム水溶液を５ｍＬ加える。そのようにして得られた水溶液中に溶出したＬｉ量を、塩酸等の酸を用いた中和滴定法によって測定する。中和滴定の際、上澄み液を希釈した水溶液のｐＨは、２段階で低下する。そして、１段階目が、水酸化リチウムの中和により低下するｐＨを示す。よって、中和滴定により、第一中和点まで用いた酸の量から算出されるＬｉ量が、水酸化リチウム（ＬｉＯＨ）にすべて由来するとして、余剰水酸化リチウム量を算出する。なお、第一中和点では、例えば、Ｌｉ３ＢＯ３も溶出するため、余剰水酸化リチウム量には、Ｌｉ３ＢＯ３に由来するリチウムを含む場合もある。
【００４９】
非晶質ＬｉＢＯ２で被覆されたリチウムニッケル複合酸化物１０中の余剰水酸化リチウム量は、例えば、後述するリチウムニッケル複合酸化物１０の製造工程（図２（Ａ）参照）において、ホウ素化合物の混合工程（ステップＳ１）で添加するホウ素化合物の量や、熱処理工程（ステップＳ２）の熱処理温度を適宜調整することにより、上記範囲に制御することができる。
【００５０】
２．リチウムイオン二次電池用正極活物質の製造方法
次に、図２（Ａ）及び（Ｂ）を参照して、本実施形態に係るリチウムイオン二次電池用正極活物質の製造方法（以下、「正極活物質の製造方法」ともいう。）について説明する。図２（Ａ）は、本実施形態に係る正極活物質の製造方法の一例を示した図である。図２（Ｂ）は、リチウムニッケル複合酸化物１０ａ（原料）に含まれるリチウムとホウ素化合物Ｂとの反応の説明図である。本実施形態に係る正極活物質の製造方法により、上述したような表面の少なくとも一部が非晶質ＬｉＢＯ２で被覆されたリチウムニッケル複合酸化物１０を含む正極活物質１００を、工業的規模で生産性よく製造することができる。
【００５１】
本実施形態の正極活物質の製造方法は、リチウムニッケル複合酸化物１０ａ（原料）と、ホウ素化合物Ｂとを混合して、ホウ素混合物を得ることと（ステップＳ１）と、ホウ素混合物を、酸素雰囲気中、３００℃以上５００℃以下の温度で熱処理して、非晶質ＬｉＢＯ２で被覆されたリチウムニッケル複合酸化物１０を得ること（ステップＳ２）と、を備える。以下、各ステップについて説明する。
【００５２】
［混合工程（ステップＳ１）］
本実施形態の正極活物質の製造方法では、まず、ホウ素化合物Ｂと、リチウムニッケル複合酸化物１０ａ（原料）を混合して、ホウ素混合物を得る（ステップＳ１）。
【００５３】
ホウ素化合物Ｂとしては、リチウムと反応可能なホウ素を含む化合物を用いることができ、例えば、酸化ホウ素（Ｂ２Ｏ３）、ホウ酸（Ｈ３ＢＯ３）、四ホウ酸アンモニウム四水和物（（ＮＨ４）２Ｂ４Ｏ７・４Ｈ２Ｏ）、五ホウ酸アンモニウム八水和物（（ＮＨ４）２Ｏ・５Ｂ２Ｏ３・８Ｈ２Ｏ）などが挙げられる。これらの化合物はリチウム塩との反応性が高く、後述する熱処理工程（ステップＳ２）後、非晶質ＬｉＢＯ２を形成すると考えられる。これらの化合物の中でも、Ｈ３ＢＯ及びＢ２Ｏ３から選ばれる少なくとも一つを用いることが好ましい。Ｈ３ＢＯ３及びＢ２Ｏ３は酸性を示し、Ｌｉとの反応性がより高いので、上記のホウ素化合物Ｂとして好ましい。
【００５４】
ホウ素化合物Ｂは、ホウ素化合物Ｂ中のホウ素（Ｂ）が、得られる正極活物質全体に対して、０．０１質量％以上０．１質量％以下、好ましくは０．０３質量％以上０．０６質量％以下となる量で、混合される。
【００５５】
リチウムニッケル複合酸化物１０ａ（原料）は、特に限定されず、公知のものを用いることができ、例えば、一般式（１）：ＬｉａＮｉ１−ｘ−ｙＣｏｘＭｙＯ２＋α（ただし、０．９５≦ａ≦１．１０、０．０５≦ｘ≦０．３５、０≦ｙ≦０．１０、０≦α≦０．２、Ｍは、Ｍｎ、Ｖ、Ｍｇ、Ｍｏ、Ｎｂ、Ｔｉ、Ｗ、Ｚｒ、及び、Ａｌから選ばれる少なくとも１種の元素）で表されるものを用いることができる。
【００５６】
リチウムニッケル複合酸化物１０ａ（原料）の余剰水酸化リチウム量は、原料のリチウムニッケル複合酸化物１０ａ全体に対して、例えば、０．１５質量％以上０．２５質量％以下であり、好ましくは０．１５質量％以上０．２１質量％以下である。
【００５７】
混合するホウ素化合物Ｂの量は、最終的に得られる正極活物質１００の余剰水酸化リチウム量の上限が、正極活物質１００全体に対して、好ましくは０．２質量％未満、より好ましくは０．１５質量％以下、より好ましくは０．１質量％以下となる量に調整することが好ましい。また、混合するホウ素化合物Ｂの量は、その下限が、正極活物質１００全体に対して、例えば０．０１質量％以上となる量に設定するのが好ましい。
【００５８】
すなわち、本実施形態の製造方法では、後に説明する熱処理後（ステップＳ２）に得られる正極活物質１００を水に分散させたときに溶出する、中和滴定法によって測定される水酸化リチウム量（余剰水酸化リチウム量）が、正極活物質１００全体に対して、０．０１質量％以上０．２質量％未満の範囲となるように、リチウムニッケル複合酸化物１０ａ（原料）の量および混合するホウ素化合物Ｂの量を調整するのが好ましい。これにより、得られる正極活物質１００は、より、正極合剤ペーストのゲル化を抑制することができ、かつ、電池特性の低下を抑制させることができる。
【００５９】
混合工程（ステップＳ１）において、ホウ素化合物Ｂとリチウムニッケル複合酸化物１０ａは、これらを十分混合することが好ましい。混合には、一般的な混合機を使用することができ、例えば、シェーカーミキサーやレーディゲミキサー、ジュリアミキサー、Ｖブレンダーなどを用いることができ、リチウムニッケル複合酸化物粒子の形骸が破壊されない程度でホウ素化合物Ｂと十分に混合すればよい。
【００６０】
［熱処理工程（ステップＳ２）］
次に、ホウ素混合物を、酸素雰囲気中、３００℃以上で５００℃以下の温度で熱処理して、非晶質ＬｉＢＯ２で被覆されたリチウムニッケル複合酸化物１０を得る（ステップＳ２）。ホウ素化合物Ｂを含むリチウムニッケル複合酸化物１０を熱処理することで、図２（Ｂ）に示すように、リチウムニッケル複合酸化物１０表面に残存する水酸化リチウムとホウ素化合物Ｂを反応させ、非晶質ＬｉＢＯ２を生成させることができる。なお、ホウ素はリチウムニッケル複合酸化物１０内に固溶しにくいため、ホウ素化合物Ｂとして添加したホウ素の大部分はＬｉＢＯ２を形成すると考えられる。
【００６１】
熱処理温度は、３００℃以上で５００℃以下であり、好ましくは３００℃以上４５０℃以下である。焼成温度が上記範囲である場合、ＬｉＢＯ２層を非晶質の状態で、リチウムニッケル複合酸化物１０の表面に均一に被覆することができる。焼成温度が３００℃以上である場合、ホウ素化合物Ｂとリチウムニッケル複合酸化物１０表面に残存する水酸化リチウムとが反応して生成したＬｉＢ（ＯＨ）４中の水酸基が除去され、非晶質ＬｉＢＯ２を生成させることができる。これにより、ＬｉＢＯ２層をリチウムニッケル複合酸化物１０の表面に均一に被覆できる。
【００６２】
一方、焼成温度が３００℃未満である場合、ＬｉＢ（ＯＨ）４からの水酸基の除去が不十分となり、リチウムイオン伝導性が低く、電池特性がより低下する。また、焼成温度が５００℃を超えると、ＬｉＢＯ２がリチウムニッケル複合酸化物１０中のリチウムを引き抜き、Ｌｉ３ＢＯ３が生成することにより、リチウムニッケル複合酸化物１０の反応抵抗が増加し、電池特性が低下するため好ましくない。
【００６３】
熱処理温度での保持時間は、例えば、０．５時間以上５時間以下、好ましくは１時間以上３時間以下程度であり、例えば、１時間以上２時間以下であってもよい。また、熱処理時の雰囲気は、酸素雰囲気であり、例えば、酸素濃度が１００容量％の雰囲気とすることが好ましい。
【００６４】
上記した製造方法により、本実施形態に係るリチウムニッケル複合酸化物１０（正極活物質１００）を得ることができる。本実施形態で得られる非晶質ＬｉＢＯ２で被覆されたリチウムニッケル複合酸化物１０（正極活物質１００）は、上述したように、中和滴定法により測定される余剰水酸化リチウム量が、正極活物質１００全体に対して、好ましくは０．２質量％未満、より好ましくは０．１５質量％以下、より好ましくは０．１質量％以下である。余剰水酸化リチウム量が上記範囲である場合、正極合剤ペーストのゲル化を抑制することができる。なお、余剰水酸化リチウム量の下限は、正極活物質１００全体に対して、例えば０．０１質量％以上であることが好ましい。
【００６５】
また、例えば、正極活物質１００全体に対する、リチウムニッケル複合酸化物１０の余剰水酸化リチウム量（質量％）は、原料として用いたリチウムニッケル複合酸化物１０ａ（原料）の余剰水酸化リチウム量（質量％）との差が、０．０１質量％以上であってもよく、０．０２質量％以上であってもよく、０．０５質量％以上であってもよい。図２（Ｂ）に示されるように、原料中の余剰リチウムは、非晶質ＬｉＢＯ２が形成される際に、Ｌｉ源として用いられ、その結果、余剰水酸化リチウム量が低減すると考えられる。よって、リチウムニッケル複合酸化物１０と原料との余剰水酸化リチウム量の差は、非晶質ＬｉＢＯ２の反応や被覆の程度を反映していると考えられ、余剰リチウムの量の差が上記範囲である場合、非晶質ＬｉＢＯ２が、リチウムニッケル複合酸化物１０の表面に十分に形成されているといえる。なお、上記の差の上限は、特に限定されないが、例えば、０．１５質量％以下である。
【００６６】
３．非水系二次電池用正極合剤ペースト
次に、本実施形態に係るリチウムイオン二次電池用正極合剤ペースト（以下、「正極合剤ペースト」、「ペースト」ともいう。）の製造方法について説明する。本実施形態のペーストは、非晶質ＬｉＢＯ２で被覆されたリチウムニッケル複合酸化物１０（正極活物質１００）を含む。よって、ペースト中、リチウムニッケル複合酸化物１０（正極活物質１００）からのリチウムの溶出が低減され、ペーストのゲル化が抑制される。したがって、ペーストを長期間保存した場合でも、ペーストの粘度変化が少なく、ペーストは高い安定性を有することができる。このようなペーストを用いて正極を製造した場合、安定して優れた特性を有する正極を得ることができ、最終的に得られる二次電池の特性を安定して高いものとすることができる。
【００６７】
正極合剤ペーストの構成材料は、上記リチウムニッケル複合酸化物１０以外は、特に限定されず、公知の正極合剤ペーストと同等なものを用いることができる。正極合剤ペーストは、例えば、上記リチウムニッケル複合酸化物１０、導電材、及び、バインダーを含む。正極合剤ペーストは、さらに溶剤を含んでもよい。正極合剤ペーストは、溶剤を除いた正極合剤の固形分の全質量を１００質量部とした場合、例えば、正極活物質の含有量を６０〜９５質量部、導電材の含有量を１〜２０質量部、および、結着剤の含有量を１〜２０質量部とすることができる。
【００６８】
導電剤としては、例えば、黒鉛（天然黒鉛、人造黒鉛、膨張黒鉛など）や、アセチレンブラック、ケッチェンブラックなどのカーボンブラック系材料などを用いることができる。
【００６９】
バインダー（結着剤）は、活物質粒子をつなぎ止める役割を果たすもので、例えば、ポリフッ化ビニリデン（ＰＶＤＦ）、ポリテトラフルオロエチレン（ＰＴＦＥ）、フッ素ゴム、エチレンプロピレンジエンゴム、スチレンブタジエン、セルロース系樹脂、ポリアクリル酸などを用いることができる。
【００７０】
なお、正極活物質１００に、導電材、および、活性炭を分散させ、必要に応じて、バインダー（結着剤）を溶解する溶剤を添加してもよい。溶剤としては、具体的には、Ｎ−メチル−２−ピロリドン（ＮＭＰ）等の有機溶剤を用いることができる。また、正極合剤には、電気二重層容量を増加させるために、活性炭を添加することができる。正極合剤ペーストは、例えば、粉末状の上記酸化物、導電材、および、結着剤を混合し、さらに必要に応じて活性炭、粘度調整等の目的の溶剤を添加し、これを混練して作製することができる。
【００７１】
４．リチウムイオン二次電池
本実施形態に係るリチウムイオン二次電池（以下、「二次電池」ともいう。）は、上述した正極活物質を正極材料含む正極を備える。リチウムイオン二次電池は、従来公知のリチウムイオン二次電池と同様の構成要素により構成されることができ、例えば、正極、負極及び非水系電解液を備える。また、二次電池は、例えば、正極、負極、及び固体電解質を備えてもよい。また、二次電池は、リチウムイオンの脱離及び挿入により、充放電を行う二次電池であればよく、例えば、非水系電解液二次電池であってもよく、全固体リチウム二次電池であってもよい。なお、以下で説明する実施形態は例示に過ぎず、本実施形態のリチウムイオン二次電池は、本明細書に記載されている実施形態を基に、当業者の知識に基づいて種々の変更、改良した形態で実施することができる。また、本実施形態のリチウムイオン二次電池は、その用途を特に限定するものではない。
【００７２】
［構成部材］
（正極）
まず、上記の正極活物質１００、導電材および結着剤を混合し、さらに必要に応じて活性炭や、粘度調整などの目的の溶剤を添加し、これを混練して正極合剤ペーストを作製する。正極合剤ペーストは、上述の本実施形態の正極合剤ペーストを用いることができる。
【００７３】
得られた正極合剤ペーストを、例えば、アルミニウム箔製の集電体の表面に塗布し、乾燥して、溶剤を飛散させる。必要に応じ、電極密度を高めるべく、ロールプレスなどにより加圧することもある。このようにして、シート状の正極を作製することができる。シート状の正極は、目的とする電池に応じて適当な大きさに裁断などをして、電池の作製に供することができる。なお、正極の作製方法は、上記の方法に限られることなく、他の方法によってもよい。
【００７４】
（負極）
負極として、金属リチウムやリチウム合金などを用いてもよい。また、負極として、リチウムイオンを吸蔵および脱離できる負極活物質に、結着剤を混合し、適当な溶剤を加えてペースト状にした負極合剤を、銅などの金属箔集電体の表面に塗布し、乾燥し、必要に応じて電極密度を高めるべく圧縮して形成したものを用いてもよい。
【００７５】
負極活物質としては、例えば、天然黒鉛、人造黒鉛およびフェノール樹脂などの有機化合物焼成体、およびコークスなどの炭素物質の粉状体を用いることができる。この場合、負極結着剤としては、正極同様、ＰＶＤＦなどの含フッ素樹脂を用いることができ、これらの活物質および結着剤を分散させる溶剤としては、Ｎ−メチル−２−ピロリドンなどの有機溶剤を用いることができる。
【００７６】
（セパレータ）
正極と負極との間には、必要に応じてセパレータを挟み込んで配置する。セパレータは、正極と負極とを分離し、電解質を保持するものであり、ポリエチレンやポリプロピレンなどの薄い膜で、微少な孔を多数有する膜を用いることができる。
【００７７】
（非水系電解質）
非水系電解質としては、非水系電解液を用いることができる。非水系電解液は、例えば、支持塩としてのリチウム塩を有機溶媒に溶解したものを用いてもよい。また、非水系電解液として、イオン液体にリチウム塩が溶解したものを用いてもよい。なお、イオン液体とは、リチウムイオン以外のカチオンおよびアニオンから構成され、常温でも液体状を示す塩をいう。
【００７８】
有機溶媒としては、エチレンカーボネート、プロピレンカーボネート、ブチレンカーボネートおよびトリフルオロプロピレンカーボネートなどの環状カーボネート、また、ジエチルカーボネート、ジメチルカーボネート、エチルメチルカーボネートおよびジプロピルカーボネートなどの鎖状カーボネート、さらに、テトラヒドロフラン、２−メチルテトラヒドロフランおよびジメトキシエタンなどのエーテル化合物、エチルメチルスルホンやブタンスルトンなどの硫黄化合物、リン酸トリエチルやリン酸トリオクチルなどのリン化合物などから選ばれる１種を単独で用いてもよく、２種以上を混合して用いることができる。
【００７９】
支持塩としては、ＬｉＰＦ６、ＬｉＢＦ４、ＬｉＣｌＯ４、ＬｉＡｓＦ６、ＬｉＮ（ＣＦ３ＳＯ２）２、およびそれらの複合塩などを用いることができる。さらに、非水系電解液は、ラジカル捕捉剤、界面活性剤および難燃剤などを含んでいてもよい。
【００８０】
また、非水系電解質としては、固体電解質を用いてもよい。固体電解質は、高電圧に耐えうる性質を有する。固体電解質としては、無機固体電解質、有機固体電解質が挙げられる。
【００８１】
無機固体電解質として、酸化物系固体電解質、硫化物系固体電解質等が用いられる。
【００８２】
酸化物系固体電解質としては、特に限定されず、酸素（Ｏ）を含有し、かつ、リチウムイオン伝導性と電子絶縁性とを有するものであれば用いることができる。酸化物系固体電解質としては、例えば、リン酸リチウム（Ｌｉ３ＰＯ４）、Ｌｉ３ＰＯ４ＮＸ、ＬｉＢＯ２ＮＸ、ＬｉＮｂＯ３、ＬｉＴａＯ３、Ｌｉ２ＳｉＯ３、Ｌｉ４ＳｉＯ４−Ｌｉ３ＰＯ４、Ｌｉ４ＳｉＯ４−Ｌｉ３ＶＯ４、Ｌｉ２Ｏ−Ｂ２Ｏ３−Ｐ２Ｏ５、Ｌｉ２Ｏ−ＳｉＯ２、Ｌｉ２Ｏ−Ｂ２Ｏ３−ＺｎＯ、Ｌｉ１＋ＸＡｌＸＴｉ２−Ｘ（ＰＯ４）３（０≦Ｘ≦１）、Ｌｉ１＋ＸＡｌＸＧｅ２−Ｘ（ＰＯ４）３（０≦Ｘ≦１）、ＬｉＴｉ２（ＰＯ４）３、Ｌｉ３ＸＬａ２／３−ＸＴｉＯ３（０≦Ｘ≦２／３）、Ｌｉ５Ｌａ３Ｔａ２Ｏ１２、Ｌｉ７Ｌａ３Ｚｒ２Ｏ１２、Ｌｉ６ＢａＬａ２Ｔａ２Ｏ１２、Ｌｉ３．６Ｓｉ０．６Ｐ０．４Ｏ４等が挙げられる。
【００８３】
硫化物系固体電解質としては、特に限定されず、硫黄（Ｓ）を含有し、かつ、リチウムイオン伝導性と電子絶縁性とを有するものであれば用いることができる。硫化物系固体電解質としては、例えば、Ｌｉ２Ｓ−Ｐ２Ｓ５、Ｌｉ２Ｓ−ＳｉＳ２、ＬｉＩ−Ｌｉ２Ｓ−ＳｉＳ２、ＬｉＩ−Ｌｉ２Ｓ−Ｐ２Ｓ５、ＬｉＩ−Ｌｉ２Ｓ−Ｂ２Ｓ３、Ｌｉ３ＰＯ４−Ｌｉ２Ｓ−Ｓｉ２Ｓ、Ｌｉ３ＰＯ４−Ｌｉ２Ｓ−ＳｉＳ２、ＬｉＰＯ４−Ｌｉ２Ｓ−ＳｉＳ、ＬｉＩ−Ｌｉ２Ｓ−Ｐ２Ｏ５、ＬｉＩ−Ｌｉ３ＰＯ４−Ｐ２Ｓ５等が挙げられる。
【００８４】
なお、無機固体電解質としては、上記以外のものを用いてよく、例えば、Ｌｉ３Ｎ、ＬｉＩ、Ｌｉ３Ｎ−ＬｉＩ−ＬｉＯＨ等を用いてもよい。
【００８５】
有機固体電解質としては、イオン伝導性を示す高分子化合物であれば、特に限定されず、例えば、ポリエチレンオキシド、ポリプロピレンオキシド、これらの共重合体などを用いることができる。また、有機固体電解質は、支持塩（リチウム塩）を含んでいてもよい。なお、固体電解質を用いる場合は、電解質と正極活物質の接触を確保するため、正極材中にも固体電解質を混合させてもよい。
【００８６】
（電池の形状、構成）
二次電池の構成は、特に限定されず、上述したように正極、負極、セパレータ、非水系電解質などで構成されてもよく、正極、負極、固体電解質などで構成されもよい。また、二次電池の形状は、特に限定されず、円筒形や積層形など、種々の形状にすることができる。
【００８７】
例えば、二次電池が非水系電解液二次電池である場合、正極および負極を、セパレータを介して積層させて電極体とし、得られた電極体に、非水系電解液を含浸させ、正極集電体と外部に通ずる正極端子との間、および、負極集電体と外部に通ずる負極端子との間を、集電用リードなどを用いて接続し、電池ケースに密閉して、二次電池を完成させる。
【００８８】
（特性）
初期放電容量は、実施例で使用したコイン型電池ＣＢＡを製作してから２４時間程度放置し、開回路電圧ＯＣＶ（Ｏｐｅｎ  Ｃｉｒｃｕｉｔ  Ｖｏｌｔａｇｅ）が安定した後、正極に対する電流密度を０．１ｍＡ／ｃｍ２としてカットオフ電圧４．３Ｖまで充電し、１時間の休止後、カットオフ電圧３．０Ｖまで放電したときの容量を測定した値である。
【００８９】
本実施形態における正極抵抗の測定方法を例示すれば、次のようになる。電気化学的評価手法として一般的な交流インピーダンス法にて電池反応の周波数依存性について測定を行うと、溶液抵抗、負極抵抗と負極容量、および正極抵抗と正極容量に基づくナイキストプロットが図３のように得られる。電極における電池反応は、電荷移動に伴う抵抗成分と電気二重層による容量成分とからなり、これらを電気回路で表すと抵抗と容量の並列回路となり、電池全体としては溶液抵抗と負極、正極の並列回路を直列に接続した等価回路で表される。この等価回路を用いて測定したナイキスト線図に対してフィッティング計算を行い、各抵抗成分、容量成分を見積もることができる。正極抵抗は、得られるナイキストプロットの低周波数側の半円の直径と等しい。よって、作製される二次電池について、交流インピーダンス測定を行い、得られたナイキスト線図に対し等価回路でフィッティング計算することで、正極抵抗を見積もることができる。
【実施例】
【００９０】
以下、本発明の実施例及び比較例によって本発明をさらに詳細に説明するが、本発明はこれらの実施例によってなんら限定されるものではない。なお、実施例及び比較例は、以下の装置及び方法を用いた測定結果により評価した。
【００９１】
［正極活物質全体の組成］
得られた正極活物質を硝酸で溶解した後、ＩＣＰ発光分光分析装置（株式会社島津製作所製、ＩＣＰＳ−８１００）で測定した。
【００９２】
［化合物種同定］
得られた正極活物質をＸ線回折装置（商品名：Ｘ‘Ｐｅｒｔ  ＰＲＯ、パナリティカル製）およびラマン分光装置（商品名：ＤＸＲ２、Ｔｈｅｒｍｏ  Ｆｉｓｈｅｒ Ｓｃｉｅｎｔｉｆｉｃ製）により評価した。
【００９３】
［正極合剤ペーストの粘度安定性］
正極活物質２５．０ｇと、導電材のカーボン粉１．５ｇと、ポリフッ化ビニリデン（ＰＶＤＦ）２．９ｇと、Ｎ−メチル−２ピロリドン（ＮＭＰ）とを遊星運動混練機により混合し正極合剤ペーストを得た。Ｎ−メチル−２ピロリドン（ＮＭＰ）は、ＪＩＳ  Ｚ  ８８０３：２０１１に規定される振動粘度計による粘度測定方法により、粘度が１．５〜２．５Ｐａ・ｓとなるように添加量を調整した。得られた正極合剤ペーストを７６時間保管してゲル化の発生状況を目視で評価し、ゲル化が発生していないものを○、ゲル化が発生したものを×とした。
【００９４】
［余剰水酸化リチウム量の測定］
得られた正極活物質１５ｇを７５ｍｌの純水に分散させた後、１０分間静置させ、上澄み液１０ｍｌを５０ｍｌの純水で希釈し、希釈した液に１０％塩化バリウム水溶液を５ｍＬ加え、この水溶液中に溶出されたＬｉ量を１ｍｏｌ／リットルの塩酸を加える中和滴定法により測定した。中和滴定では上澄み液の水溶液のｐＨは２段階で低下する。１段目のｐＨの低下分が余剰水酸化リチウム分を示すものとし（第一中和点）、第一中和点までの塩酸量から、溶出したＬｉ量（余剰水酸化リチウム量）を算出した。余剰水酸化リチウム量は、正極活物質１００を分散させたスラリー中に塩化バリウム水溶液を加えて、炭酸塩を一旦沈殿させた際の、第一中和点までの塩酸量から測定されたＬｉ量が、すべて水酸化リチウム（ＬｉＯＨ）に由来するとして、算出した。
【００９５】
［電池特性の評価］
（評価用コイン型電池の作製）
得られた正極活物質７０質量％に、アセチレンブラック２０質量％及びＰＴＦＥ１０質量％を混合し、ここから１５０ｍｇを取り出してペレットを作製し、正極とした。負極としてリチウム金属を用い、電解液として、１ＭのＬｉＣｌＯ４を支持塩とするエチレンカーボネート（ＥＣ）とジエチルカーボネート（ＤＥＣ）の等量混合溶液（富山薬品工業製）を用い、露点が−８０℃に管理されたＡｒ雰囲気のグローブボックス中で、図４に示すような２０３２型のコイン型電池ＣＢＡを作製した。製造したコイン型電池ＣＢＡの性能を、初期放電容量等に基づいて評価した。
【００９６】
（初期放電容量）
初期放電容量は、コイン型電池ＣＢＡを製作してから２４時間程度放置し、開回路電圧ＯＣＶ（ｏｐｅｎ  ｃｉｒｃｕｉｔ  ｖｏｌｔａｇｅ）が安定した後、正極に対する電流密度を０．１ｍＡ／ｃｍ２としてカットオフ電圧４．３Ｖまで充電し、１時間の休止後、カットオフ電圧３．０Ｖまで放電したときの放電容量を測定し、大気暴露前の初期放電容量とした。
【００９７】
（正極抵抗）
コイン型電池ＣＢＡを充電電位４．１Ｖで充電して、周波数応答アナライザおよびポテンショガルバノスタット（ソーラトロン製、１２５５Ｂ）を使用して、交流インピーダンス法により内部抵抗を測定すると、図３に示すナイキストプロットが得られる。ナイキストプロットは、溶液抵抗、負極抵抗とその容量、及び、正極抵抗とその容量を示す特性曲線の和として表している。得られたナイキストプロットに基づき等価回路を用いてフィッティング計算を行い、正極抵抗の値を算出した。
【００９８】
（実施例１）
平均粒径１３μｍのリチウムニッケル複合酸化物の粒子に、ホウ素化合物Ｈ３ＢＯ３（和光純薬製）を得られる正極活物質に対してホウ素量が０．０３質量％となる量を添加し、ホウ素混合物を形成した。混合は、シェーカーミキサー装置（ウィリー・エ・バッコーフェン（ＷＡＢ）社製ＴＵＲＢＵＬＡ  ＴｙｐｅＴ２Ｃ）を用いて行った。得られたこの混合物を酸素気流中（酸素：１００容量％）にて、３００℃（熱処理温度）で１時間焼成（熱処理）し、冷却した後に篩掛けして正極活物質を得た。得られた正極活物質は、ホウ素を正極活物質に対して０．０３質量％含有し、組成式Ｌｉ１．０３Ｎｉ０．８２Ｃｏ０．１５Ａｌ０．０３Ｏ２で表されるリチウムニッケル複合酸化物であった。
【００９９】
得られた正極活物質をラマン分光装置（商品名ＤＸＲ２、Ｔｈｅｒｍｏ Ｆｉｓｈｅｒ Ｓｃｉｅｎｔｉｆｉｃ製）で分析したところ、ＬｉＢＯ２のブロードなピークが検出され、リチウムニッケル複合酸化物の表面上にＬｉＢＯ２が非晶質で存在することが確認された。得られた正極活物質等の評価結果を表１及び表２に示す。
【０１００】
（実施例２）
ホウ素含有量を正極活物質に対して０．０６質量％となるようにＨ３ＢＯ３を加えた以外は、実施例１と同様にして正極活物質等を得るとともに評価した。評価結果を表１及び表２に示す。
【０１０１】
（実施例３）
熱処理温度を４５０℃とした以外は、実施例１と同様にして正極活物質等を得るとともに評価した。評価結果を表１及び表２に示す。
【０１０２】
（実施例４）
ホウ素含有量を正極活物質に対して０．０６質量％となるようにＨ３ＢＯ３を加え、熱処理温度を４５０℃とした以外は、実施例１と同様にして正極活物質等を得るとともに評価した。評価結果を表１及び表２に示す。
【０１０３】
（実施例５）
ホウ素含有量を正極活物質に対して０．０６質量％となるように、ホウ素化合物Ｂ２Ｏ３を加えた以外は、実施例１と同様にして正極活物質等を得るとともに評価した。評価結果を表１及び表２に示す。
【０１０４】
（比較例１）
ホウ酸（ホウ素化合物）を添加しない以外は、実施例１と同様にして正極活物質等を得るとともに評価した。評価結果を表１及び表２に示す。
【０１０５】
（比較例２）
ホウ素含有量を正極活物質に対して０．００５質量％となるようにＨ３ＢＯ３を加えた以外は、実施例１と同様にして正極活物質等を得るとともに評価した。評価結果を表１及び表２に示す。
【０１０６】
（比較例３）
熱処理温度を６００℃としたこと以外は、実施例１と同様にして正極活物質等を得るとともに評価した。評価結果を表１及び表２に示す。
【０１０７】
（比較例４）
熱処理温度を２００℃としたこと以外は、実施例１と同様にして正極活物質等を得るとともに評価した。評価結果を表１及び表２に示す。
【０１０８】
（比較例５）
ホウ素含有量を正極活物質に対して０．２質量％となるようにＨ３ＢＯ３を加えた以外は、実施例１と同様にして正極活物質等を得るとともに評価した。評価結果を表１及び表２に示す。
【０１０９】
【表１】
2020013747.tif 000003
【０１１０】
【表２】
2020013747.tif 000004
【０１１１】
（評価結果）
実施例１〜５、比較例１〜５で得られた正極活物質のＸ線回折を測定したところ、リチウムニッケル複合酸化物のピークが検出された。また、比較例３ではリチウムニッケル複合酸化物のピーク以外にＬｉ３ＢＯ３のピークも検出された。また、実施例１〜５、比較例２、５で得られた正極活物質をラマン分光装置で分析したところ、ＬｉＢＯ２のブロードなピークが検出された。
【０１１２】
実施例１〜５については、非晶質ＬｉＢＯ２が表面に均一被覆されており、比較例１〜５と比較して、二次電池の正極に用いた際、いずれも正極抵抗の増加が抑制され、高い電池容量が得られた。また、実施例１〜５で得られた正極活物質は、いずれもペーストのゲル化が抑制された。比較例１については余剰水酸化リチウム量が多く、ペーストがゲル化した。一方、比較例２については、ホウ素量が少ないため余剰水酸化リチウム量が十分に減少せず、ペーストがゲル化した。また、比較例３についてはＬｉ３ＢＯ３の生成により、リチウムニッケル複合酸化物表面のリチウムが引き抜かれ、正極抵抗が増加したと考えられる。また、比較例４については、ＬｉＢＯ２が生成せず、十分なリチウムイオン伝導性が得られなかったために、正極抵抗が増加したと考えられる。また、比較例５については、ＬｉＢＯ２の被覆層が厚く、初期放電容量が低下し、正極抵抗が増加したと考えられる。
【０１１３】
以上の結果から、本実施形態の正極活物質は、熱処理温度とホウ素原料の添加量を、適正な範囲に設定することにより、正極抵抗の低減による良好な出力特性、及び、高い電池容量と、電極作製時のペーストのゲル化抑制とを両立した正極活物質が得られることが明らかである。
【産業上の利用可能性】
【０１１４】
本発明のリチウムイオン二次電池用正極活物質は、正極合剤ペーストのゲル化が抑制され、安定した電池性能を低コストで発現することが可能である。よって、特にハイブリッド自動車や電気自動車用電源として使用されるリチウムイオン電池の正極活物質として好適である。
【符号の説明】
【０１１５】
１００……正極活物質
１０……リチウムニッケル複合酸化物
１０ａ……リチウムニッケル複合酸化物（原料）
ＬＢ……非晶質ＬｉＢＯ２
Ｂ……ホウ素化合物
ＣＢＡ……コイン型電池
ＣＡ……ケース
ＰＣ……正極缶
ＮＣ……負極缶
ＧＡ……ガスケット
ＰＥ……正極
ＮＥ……負極
ＳＥ……セパレータ
【図１】
2020013747.tif 000005
【図２】
2020013747.tif 000006
【図３】
2020013747.tif 000007
【図４】
2020013747.tif 000008